한편 , 고강 도 강판 에서 의 판 두께 중 심부 의 잔류 오스테나이트 를 면적 분 율 로 10 ％ 이상 으로 하 여 당해 고강 도 강판 의 연성 을 향상 시키 기 위해서 는 , 상기 열간 압연 후 , 냉각 과정 에 있 어서 , 700 ℃ 내지 500 ℃ 의 사이 의 온도 에서 3 초 이상 유지 한다 . 이것 은 본 발명 에 있 어서 중요 한 조건 이 며 , 표층 의 연질 층 만 을 페라이트 변태 시켜 , 경도 의 변동 을 저감 하 기 위해서 필요 한 공정 이 다 . 온도 700 ℃ 이상 에서 는 페라이트 변태 가 지연 되 기 때문 에 , 표층 을 페라이트 로 할 수 없 다 . 500 ℃ 이하 에서 는 표층 의 일부 가 저온 변태 조직 으로 된다 . 페라이트 와 저 온 변태 조직 의 복수 의 조직 을 가지 면 표층 의 경도 의 변동 의 원인 으로 되 기 때문 에 , 유지 온도 는 500 ℃ 이상 으로 한다 . 유지 시간 은 3 초 이상 으로 한다 . 표층 의 페라이트 변태 를 충분히 진행 시키 기 위해서 , 3 초 이상 유지 할 필요 가 있 다 . 바람직 하 게 는 유지 시간 은 5 초 이상 이 고 , 보다 바람직 하 게 는 10 초 이상 이 다 .